(57)【要約】【課題】インク付着後の膨潤性被記録媒体と、ラミネートフィルムとの間で、優れた密着性を示すインクジェット記録方法を提供することを目的とする。【解決手段】インク組成物を、インクジェットヘッドから吐出して膨潤性被記録媒体へ付着させるインク付着工程と、  前記膨潤性被記録媒体の表面をラミネートフィルムで被覆するラミネート処理工程と、を備え、  前記インク付着工程における前記インク組成物に含まれる各成分の打込量が、下記式（１）で表される条件を満たす、インクジェット記録方法。  Ｘ×０．３５＋Ｙ≦１．５６・・・（１）（式中、Ｘは、前記インク組成物に含まれる水酸基を３つ含有する化合物以外の全有機溶剤及び染料の単位面積当たりの打込量（単位：ｍｇ／ｉｎｃｈ2）であり、Ｙは、前記インク組成物に含まれ得る水酸基を３つ含有する化合物（ただし、窒素を含有する化合物を除く）の単位面積当たりの打込量（単位：ｍｇ／ｉｎｃｈ2）である。）【選択図】なし【特許請求の範囲】
【請求項１】
インク組成物を、インクジェットヘッドから吐出して膨潤性被記録媒体へ付着させるインク付着工程と、
前記膨潤性被記録媒体の表面をラミネートフィルムで被覆するラミネート処理工程と、
を備え、
前記インク付着工程における前記インク組成物に含まれる各成分の打込量が、下記式（１）で表される条件を満たす、インクジェット記録方法。
Ｘ×０．３５＋Ｙ≦１．５６・・・（１）
（式中、Ｘは、前記インク組成物に含まれる水酸基を３つ含有する化合物以外の全有機溶剤及び染料の単位面積当たりの打込量（単位：ｍｇ／ｉｎｃｈ2）であり、Ｙは、前記インク組成物に含まれ得る水酸基を３つ含有する化合物（ただし、窒素を含有する化合物を除く）の単位面積当たりの打込量（単位：ｍｇ／ｉｎｃｈ2）である。）
【請求項２】
前記ラミネートフィルムの材質が、ポリプロピレン又はポリ塩化ビニルである、請求項１に記載のインクジェット記録方法。
【請求項３】
前記膨潤性被記録媒体が、インク受容層を有し、
前記インク受容層が、ポリビニルアルコール、又は、無機粒子及びゼラチンを含有する、請求項１又は２に記載のインクジェット記録方法。
【請求項４】
前記インク付着工程におけるｄｕｔｙが、４５％以上７０％以下である、請求項１〜３のいずれか１項に記載のインクジェット記録方法。
【請求項５】
前記インク組成物が、水酸基を３つ含有する化合物を含有し、
前記水酸基を３つ含有する化合物の含有量が、前記インク組成物の全量に対して、２．５０質量％以上１０．００質量％以下である、請求項１〜４のいずれか１項に記載のインクジェット記録方法。
【請求項６】
前記インク付着工程における前記インク組成物の打込量が、８．６３ｍｇ／ｉｎｃｈ2以上１３．４３ｍｇ／ｉｎｃｈ2以下である、請求項１〜５のいずれか１項に記載のインクジェット記録方法。
【発明の詳細な説明】
【技術分野】
【０００１】
本発明は、インクジェット記録方法に関する。
【背景技術】
【０００２】
インクジェット記録方法は、比較的単純な装置で、高精細な画像の記録が可能であり、各方面で急速な発展を遂げている。その中で、被記録媒体として、プラスチックフィルム等の被記録媒体を用いる場合、表面は水性であるインク組成物とのプラスチックフィルムとの親和性が低いので、その表面に親水性成分を含む膨潤性被記録媒体が用いられる場合がある。
【０００３】
そして、インクジェット記録により、被記録媒体上にインク組成物を付着させ画像形成した後、被記録媒体の表面をラミネートフィルムで被覆する方法が、商業的に使用されている。
【０００４】
例えば、インクジェット記録方法に用いるインク組成物の一例として、特許文献１には、着色剤と、水とを含むインクジェット記録用水性インクであって、前記着色剤が、顔料と、式（１）で表される染料とを含み、さらに、水溶性樹脂を含むことを特徴とするインクジェット記録用水性インクが記載されている。
【先行技術文献】
【特許文献】
【０００５】
【特許文献１】特開２０１７−１７９２５８号公報
【発明の概要】
【発明が解決しようとする課題】
【０００６】
表面の親水性の高い膨潤性被記録媒体に、例えば、特許文献１に記載のインク組成物により印刷した場合、当該被記録媒体の表面をラミネートフィルムで被覆しても、十分な密着性が得られず、ラミネートフィルムが剥がれやすくなるという課題を有している。
【課題を解決するための手段】
【０００７】
本発明者らは、上記課題を解決するために鋭意検討した。その結果、インク組成物中の有機溶剤の打込量が、膨潤性被記録媒体とラミネートフィルムとの密着性の低下に影響を与えることを見出した。さらには、有機溶剤の中でもグリセリンが、当該密着性に強く影響を与えることを見出した。そして、インク組成物に含まれる各成分の打込量を所定の条件を満たすように調整することで、上述の課題が解決しうることを見出し、本発明を完成した。
【０００８】
すなわち、本発明は以下のとおりである。
本発明のインクジェット記録方法は、インク組成物を、インクジェットヘッドから吐出して膨潤性被記録媒体へ付着させるインク付着工程と、前記膨潤性被記録媒体の表面をラミネートフィルムで被覆するラミネート処理工程と、を備え、前記インク付着工程における前記インク組成物に含まれる各成分の打込量が、下記式（１）で表される条件を満たす。
Ｘ×０．３５＋Ｙ≦１．５６・・・（１）
（式中、Ｘは、前記インク組成物に含まれる水酸基を３つ含有する化合物以外の全有機溶剤及び染料の単位面積当たりの打込量（単位：ｍｇ／ｉｎｃｈ2）であり、Ｙは、前記インク組成物に含まれ得る水酸基を３つ含有する化合物（ただし、窒素を含有する化合物を除く）の単位面積当たりの打込量（単位：ｍｇ／ｉｎｃｈ2）である。）
【０００９】
ラミネートフィルムの材質は、好ましくは、ポリプロピレン又はポリ塩化ビニルである。
膨潤性被記録媒体は、好ましくは、インク受容層を有し、当該インク受容層が、ポリビニルアルコール、又は、無機粒子及びゼラチンを含有する。
インク付着工程におけるｄｕｔｙは、好ましくは、４５％以上７０％以下である。
インク組成物は、好ましくは、水酸基を３つ含有する化合物を含有し、水酸基を３つ含有する化合物の含有量は、好ましくは、インク組成物の全量に対して、２．５０質量％以上７．５０質量％以下である。
インク付着工程における前記インク組成物の打込量は、８．６３ｍｇ／ｉｎｃｈ2以上１３．４３ｍｇ／ｉｎｃｈ2以下である。
【発明を実施するための形態】
【００１０】
以下、本発明の実施の形態（以下、「本実施形態」という。）について詳細に説明するが、本発明はこれに限定されるものではなく、その要旨を逸脱しない範囲で様々な変形が可能である。
【００１１】
インクジェット記録方法
本実施形態のインクジェット記録方法は、インク組成物を、インクジェットヘッドから吐出して膨潤性被記録媒体へ付着させるインク付着工程と、膨潤性被記録媒体の表面をラミネートフィルムで被覆するラミネート処理工程と、を備える。
そして、インク付着工程における前記インク組成物に含まれる各成分の打込量が、下記
式（１）で表される条件を満たす。
Ｘ×０．３５＋Ｙ≦１．５６・・・（１）
ここで、式中、Ｘは、インク組成物に含まれる水酸基を３つ含有する化合物以外の全有機溶剤及び前記染料の単位面積当たりの打込量（単位：ｍｇ／ｉｎｃｈ2）であり、Ｙは、インク組成物に含まれ得る水酸基を３つ含有する化合物（ただし、窒素を含有する化合物を除く）の単位面積当たりの打込量（単位：ｍｇ／ｉｎｃｈ2）である。
以上の構成により、本実施形態のインクジェット記録方法は、インク付着後の膨潤性被記録媒体と、ラミネートフィルムとの間で、優れた密着性を示す。
【００１２】
本実施形態のインクジェット記録方法は、例えば、インク組成物を、インクジェット装置に装填して使用する記録方法である。当該インクジェット装置としては、特に限定されないが、例えばドロップオンデマンド型のインクジェット装置が挙げられる。このドロップオンデマンド型のインクジェット装置としては、例えば、インクジェットヘッドに配設された圧電素子を用いたインクジェット捺染方法を採用した装置、及びインクジェットヘッドに配設された発熱抵抗素子のヒーター等による熱エネルギーを用いたインクジェット記録方法を採用した装置が挙げられる。
【００１３】
膨潤性被記録媒体
本実施形態のインクジェット記録方法に用いる被記録媒体は、膨潤性被記録媒体である。
「膨潤性親水性記録媒体」とは、表面に親水性成分を含む被記録媒体を意味する。
親水性成分としては、特に限定されないが、例えば、ポリビニルアルコール（ＰＶＡ）、ポリビニルピロリドン、ポリエチレンオキサイド、澱粉、セルロース誘導体（例えば、カルボキシメチルセルロース）、カゼイン、及びゼラチンが挙げられる。これらの親水性成分は、１種を単独で、又は２種以上を組み合わせて用いることができる。
【００１４】
膨潤性被記録媒体は、特に限定されないが、例えば、親水性成分を含む基材からなる被記録媒体、親水性成分を含むインク受容層と基材とを有する被記録媒体が挙げられる。
膨潤性被記録媒体がインク受容層を有する場合、インク受容層は、無機粒子を含有することが好ましい。無機粒子としては、特に限定されないが、例えば、シリカ粒子、アルミナ粒子、ジルコニア粒子、チタニア粒子が挙げられる。
以上の中でも、インク受容層は、ポリビニルアルコール、又は、無機粒子及びゼラチンを含むことがより好ましい。
【００１５】
膨潤性被記録媒体に用いられる基材としては、特に限定されないが、紙、プラスチックが挙げられる。
紙としては、特に限定されないが、例えば、普通紙、インクジェット用紙、アート紙、コート紙、キャスト紙が挙げられる。
プラスチックとしては、特に限定されないが、例えば、ポリ塩化ビニル、ポリエチレン、ポリプロピレン、ポリエチレンテレフタレート（ＰＥＴ）、ポリカーボネート、ポリスチレン、ポリウレタン等のプラスチック類のフィルム又はプレートが挙げられる。
膨潤性被記録媒体としては、特に限定されないが、例えば、バックリットフィルムが挙げられる。
以下、本実施形態のインクジェット記録方法が有する各工程について詳細に説明する。
【００１６】
インク付着工程
本実施形態のインク付着工程では、例えば、インク組成物を、インクジェットヘッドから吐出して膨潤性被記録媒体へ付着させる。インク付着工程において、用いるインクジェット記録装置としては、従来公知の方式を使用できる。その中でも圧電素子の振動を利用して液滴を吐出させる装置、すなわち電歪素子の機械的変形によりインク滴を形成するインクジェットヘッドを用いる装置が挙げられる。
【００１７】
式（１）
本実施形態のインクジェット記録方法では、インク付着工程におけるインク組成物に含まれる各成分の打込量が、下記式（１）で表される条件を満たす。
Ｘ×０．３５＋Ｙ≦１．５６・・・（１）
式中、Ｘは、インク組成物に含まれる水酸基を３つ含有する化合物以外の全有機溶剤及び染料の単位面積当たりの打込量（単位：ｍｇ／ｉｎｃｈ2）であり、Ｙは、インク組成物に含まれ得る水酸基を３つ含有する化合物（ただし、窒素を含有する化合物を除く）の単位面積当たりの打込量（単位：ｍｇ／ｉｎｃｈ2）である。
式（１）で表される条件を満たすことで、インク付着後の膨潤性被記録媒体と、ラミネートフィルムとの間で、優れた密着性を示す。
ここで、Ｘの打込量及びＹの打込量は、膨潤性被記録媒体の印刷面の全面における、各成分の単位面積当たりの打込量を意味する。
インク付着工程におけるインク組成物に含まれる各成分の打込量は、密着性をより向上させる観点から、下記式（１ａ）で表される条件を満たすことが好ましく、下記式（１ｂ）で表される条件を満たすことがより好ましく、下記式（１ｃ）で表される条件を満たすことがさらに好ましい。
Ｘ×０．３５＋Ｙ≦１．５５・・・（１ａ）
Ｘ×０．３５＋Ｙ≦１．５２・・・（１ｂ）
Ｘ×０．３５＋Ｙ≦１．４７・・・（１ｃ）
【００１８】
インク付着工程におけるインク組成物に含まれる各成分の打込量は、色再現性をより向上させる観点から、下記式（２ａ）で表される条件を満たすことが好ましく、下記式（２ｂ）で表される条件を満たすことがより好ましく、下記式（２ｃ）で表される条件を満たすことがさらに好ましい。
０．３０≦Ｘ×０．３５＋Ｙ・・・（２ａ）
０．６０≦Ｘ×０．３５＋Ｙ・・・（２ｂ）
１．１０≦Ｘ×０．３５＋Ｙ・・・（２ｃ）
【００１９】
インク付着工程におけるｄｕｔｙは、特に限定されないが、４５％以上７０％以下であることが好ましく、５０％以上７０％以下であることがより好ましく、５５％以上７０％以下であることがさらに好ましい。当該ｄｕｔｙを当該範囲とした場合であっても、本実施形態のインクジェット記録方法においては、インク付着後の膨潤性被記録媒体と、ラミネートフィルムとの間で、優れた密着性を示す。
【００２０】
本実施形態のインクジェット記録方法における、インク組成物全体の単位面積当たりの打込量は、特に限定されないが、８．６３ｍｇ／ｉｎｃｈ2以上１３．４３ｍｇ／ｉｎｃｈ2以下であることが好ましく、９．５９ｍｇ／ｉｎｃｈ2以上１３．４３ｍｇ／ｉｎｃｈ2以下であることがより好ましく、１０．５５ｍｇ／ｉｎｃｈ2以上１３．４３ｍｇ／ｉｎｃｈ2以下であることがさらに好ましい。インク組成物全体の単位面積当たりの打込量を当該範囲とした場合であっても、本実施形態のインクジェット記録方法においては、インク付着後の膨潤性被記録媒体と、ラミネートフィルムとの間で、優れた密着性を示す。
【００２１】
インク組成物
本実施形態に用いるインク組成物は、例えば、水酸基を３つ含有する化合物以外の有機溶媒及び染料を含有する。
本実施形態に用いるインク組成物は、水酸基を３つ含有する化合物を含有していても、含有していなくてもよいが、好ましくは水酸基を３つ含有する化合物を含有する。
水酸基を３つ含有する化合物としては、グリセリン、トリメチロールプロパン等の３官能アルコールが挙げられる。これらの化合物は、水酸基が３つ含まれるため、保湿性が高い。さらに、インク付着工程後、沸点が高いため、膨潤性被記録媒体に残存しやすくなる。インク組成物の単位面積当たりの打込量が大きくなると、インク付着工程後、膨潤性被記録媒体をラミネートするときに、水酸基を３つ含有する化合物により、膨潤性被記録媒体の表面上が保湿され、インク付着後の膨潤性被記録媒体と、ラミネートフィルムとの間での密着性が低下したものと考えられる。
水酸基を３つ含有する化合物からは、窒素を含有する化合物は除外される。
一方で、水酸基を３つ含有する化合物が、インク組成物中に含まれることで、インクジェットヘッドの目詰まりの回復性が高まる。
インク組成物に水酸基を３つ含有する化合物が含まれる場合、水酸基を３つ含有する化合物の含有量は、インク組成物の全量に対して、２．５０質量％以上１５．００質量％以下であることが好ましく、２．５０質量％以上１０．００質量％以下であることが好ましく、２．５０質量％以上７．５０質量％以下であることがより好ましく、２．５０質量％以上５．００質量％以下であることがさらに好ましい。
【００２２】
染料
本実施形態に用いるインク組成物は、特に限定されないが、例えば、イエロー染料、マゼンタ染料、シアン染料、オレンジ染料が挙げられる。
【００２３】
イエロー染料としては、特に限定されないが、例えば、Ｃ．Ｉ．アシッドイエロー１、３、１１、１７、１９、２３、２５、２９、３６、３８、４０、４２、４４、４９、５９、６１、７０、７２、７５、７６、７８、７９、９８、９９、１１０、１１１、１２７、１３１、１３５、１４２、１６２、１６４、１６５、Ｃ．Ｉ．ダイレクトイエロー１、８、１１、１２、２４、２６、２７、３３、３９、４４、５０、５８、８５、８６、８７、８８、８９、９８、１１０、１３２、１４２、１４４、１６２、１６５、Ｃ．Ｉ．リアクティブイエロー１、２、３、４、６、７、１１、１２、１３、１４、１５、１６、１７、１８、２２、２３、２４、２５、２６、２７、３７、４２、Ｃ．Ｉ．フードイエロー３、４、Ｃ．Ｉ．ソルベントイエロー１５、１９、２１、３０、１０９が挙げられる。これらのイエロー染料は、１種を単独で、又は２種以上を組み合わせて用いることができる。
【００２４】
マゼンタ染料としては、特に限定されないが、例えば、Ｃ．Ｉ．アシッドレッド１、６、８、９、１３、１４、１８、２６、２７、３２、３５、３７、４２、５１、５２、５７、７５、７７、８０、８２、８５、８７、８８、８９、９２、９４、９７、１０６、１１１、１１４、１１５、１１７、１１８、１１９、１２９、１３０、１３１、１３３、１３４、１３８、１４３、１４５、１５４、１５５、１５８、１６８、１８０、１８３、１８４、１８６、１９４、１９８、２０９、２１１、２１５、２１９、２４９、２５２、２５４、２６２、２６５、２７４、２８２、２８９、３０３、３１７、３２０、３２１、３２２、Ｃ．Ｉ．ダイレクトレッド１、２、４、９、１１、１３、１７、２０、２３、２４、２８、３１、３３、３７、３９、４４、４６、６２、６３、７５、７９、８０、８１、８３、８４、８９、９５、９９、１１３、１９７、２０１、２１８、２２０、２２４、２２５、２２６、２２７、２２８、２２９、２３０、２３１、Ｃ．Ｉ．リアクティブレッド１、２、３、４、５、６、７、８、１１、１２、１３、１５、１６、１７、１９、２０、２１、２２、２３、２４、２８、２９、３１、３２、３３、３４、３５、３６、３７、３８、３９、４０、４１、４２、４３、４５、４６、４９、５０、５８、５９、６３、６４、Ｃ．Ｉ．ソルビライズレッド１、Ｃ．Ｉ．フードレッド７、９、１４が挙げられる。これらのマゼンタ染料は、１種を単独で、又は２種以上を組み合わせて用いることができる。
【００２５】
シアン染料としては、例えば、Ｃ．Ｉ．アシッドブルー１、７、９、１５、２２、２３、２５、２７、２９、４０、４１、４３、４５、５４、５９、６０、６２、７２、７４、７８、８０、８２、８３、９０、９２、９３、１００、１０２、１０３、１０４、１１２、１１３、１１７、１２０、１２６、１２７、１２９、１３０、１３１、１３８、１４０、１４２、１４３、１５１、１５４、１５８、１６１、１６６、１６７、１６８、１７０、１７１、１８２、１８３、１８４、１８７、１９２、１９９、２０３、２０４、２０５、２２９、２３４、２３６、２４９、Ｃ．Ｉ．ダイレクトブルー１、２、６、１５、２２、２５、４１、７１、７６、７７、７８、８０、８６、８７、９０、９８、１０６、１０８、１２０、１２３、１５８、１６０、１６３、１６５、１６８、１９２、１９３、１９４、１９５、１９６、１９９、２００、２０１、２０２、２０３、２０７、２２５、２２６、２３６、２３７、２４６、２４８、２４９、Ｃ．Ｉ．リアクティブブルー１、２、３、４、５、７、８、９、１３、１４、１５、１７、１８、１９、２０、２１、２５、２６、２７、２８、２９、３１、３２、３３、３４、３７、３８、３９、４０、４１、４３、４４、４６、Ｃ．Ｉ．ソルビライズバットブルー１、５、４１、Ｃ．Ｉ．バットブルー４、２９、６０、Ｃ．Ｉ．フードブルー１、２、Ｃ．Ｉ．ベイシックブルー９、２５、２８、２９、４４が挙げられる。これらのシアン染料は、１種を単独で、又は２種以上を組み合わせて用いることができる。
【００２６】
オレンジ染料としては、例えば、アシッドオレンジ３、７、８、１０、１９、２２、２４、３３、４５、５１、５１Ｓ、５６、６７、７４、８０、８６、８７、８８、８９、９４、９５、１０７、１０８、１１６、１２２、１２７、１４０、１４２、１４４、１４９、１５２、１５６、１６２、１６６、１６８、ダイレクトオレンジ１、６、８、１０、２６、２７、３４、３９、４０、４６、４９、１０２、１０５、１０７、１１８、リアクティブオレンジ１、２、４、５、７、１１、１２、１３、１５、１６、２０、３０、３５、５６、６４、６７、６９、７０、７２、７４、８２、８４、８６、８７、９１、９２、９３、９５、１０７が挙げられる。これらのオレンジ染料は、１種を単独で、又は２種以上を組み合わせて用いることができる。
【００２７】
染料の含有量は、本発明の作用効果をより有効かつ確実に奏する観点から、インク組成物全体１００質量％に対し、１．００質量％以上２０．００質量％以下であることが好ましく、２．００質量％以上１５．００質量％以下であることがより好ましく、３．００質量％以上１０．００質量％以下であることがさらに好ましい。
【００２８】
水酸基を３つ含有する化合物以外の有機溶剤
本実施形態に用いるインク組成物は、水酸基を３つ含有する化合物以外の有機溶剤を含有してもよい。本明細書にいう「有機溶剤」とは、２０℃、１気圧において液体状態にある有機溶剤をいう。有機溶剤としては、通常、インク成分として用いられる有機溶剤であれば、特に限定されない。
【００２９】
有機溶剤は、記録される画像の凝集ムラ及び滲みの発生をより一層抑制できる観点から、下記性質（Ａ）を満たす第１有機溶剤と、下記性質（Ｂ）又は（Ｃ）を満たす第２有機溶剤とを含むことが好ましい。なお、有機溶剤が下記性質（Ａ）〜（Ｃ）のいずれを満たすかどうか評価するための具体的な操作方法（例えば、ポリビニルアルコールと有機溶剤との混合比など）を、例えば、特開２０１４−１１８５０９号公報に記載の操作方法に準じて行ってもよい。
（Ａ）  ポリビニルアルコールとの混合物を作製した際に、該混合物の全質量に対して、７割以上の質量を有する塊が生じ、かつ、該塊に５．３ｇ／ｍｍ2以上７．１ｇ／ｍｍ2以下の荷重を加えた際に、該塊の全質量に対して、９割以上の質量を有する塊が生じる。
（Ｂ）  ポリビニルアルコールとの混合物を作製した際に、該混合物の全質量に対して７割以上の質量を有する塊が生じ、かつ、該塊に５．３ｇ／ｍｍ2以上７．１ｇ／ｍｍ2以下の荷重を加えた際に、該塊の全質量の９割以上の質量を有する塊が生じない。
（Ｃ）  ポリビニルアルコールとの混合物を作製した際に、該混合物の全質量に対して、７割以上の質量を有する塊が生じない。
【００３０】
本実施形態に用いるインク組成物において、第１有機溶剤の含有量（Ｓ１）と、第２有機溶剤の含有量（Ｓ２）との質量比（Ｓ１／Ｓ２）は、１５．３以上２０５以下であることが好ましく、２５．６以上１２２．５以下であることがより好ましい。質量比（Ｓ１／Ｓ２）が、当該範囲であることにより、より優れた色再現性が得られる。
【００３１】
第１有機溶剤としては、特に限定されないが、例えば、１，２−ヘキサンジオール、プロピレングリコール、２−ピロリドン、Ｎ−メチル−２−ピロリドン、エタノール、エチレングリコール、ペンタンジオールが挙げられる。また、第１有機溶剤は、市販品を用いてもよく、市販品としては、エクアミドＭ１００（商品名、出光興産株式会社製、アミド系溶剤）が挙げられる。これらの第１有機溶剤は、１種を単独で、又は２種以上を組み合わせて用いることができる。
【００３２】
第２有機溶剤としては、特に限定されないが、例えば、ジエチレングリコール、トリエチレングリコール、ジプロピレングリコール、トリプロピレングリコール、ジエチレングリコールモノヘキシルエーテル、ジエチレングリコールモノ２−エチルヘキシルエーテル、テトラエチレングリコールモノヘキシルエーテル、テトラエチレングリコールモノ２−エチルヘキシルエーテル、ヘキサエチレングリコールモノ２−エチルヘキシルエーテル、２−メトキシエタノール、ジエチレングリコールモノブチルエーテル、ジエチレングリコールモノメチルエーテル、トリエチレングリコールモノメチルエーテル、トリエチレングリコールモノブチルエーテル、ジプロピレングリコールモノプロピルエーテル、エチレングリコールモノエチルエーテル、エチレングリコールモノブチルエーテルが挙げられる。これらの第２有機溶剤は、１種を単独で、又は２種以上を組み合わせて用いることができる。これらの中でも、炭素数６〜８のアルキル基を有するグリコールエーテルは、炭素数６〜８のアルキル基を有するグリコールエーテルであることが好ましく、ジエチレングリコールモノヘキシルエーテルであることがより好ましい。これらのグリコールエーテルは、浸透剤としての効果が高く、膨潤性被記録媒体に付着（着弾）後すばやく浸透できるので、凝集ムラの抑制効果がより一層高まり、より優れた色再現性が得られる。
【００３３】
第１有機溶剤及び第２有機溶剤は、２０℃の水１００ｇに対する溶解度が１０ｇ以上であることが好ましく、６０ｇ以上であることがより好ましい。溶解度が１０ｇ以上であることにより、第１有機溶剤及び第２有機溶剤がインク中の水に良好に溶解しつつ、第１有機溶剤と、第２有機溶剤との相溶性も良好となり、各成分の分離が抑制され、保存安定性が優れる傾向にある。
【００３４】
第１有機溶剤の含有量は、インク組成物全体１００質量％に対して、より優れた色再現性を得る観点から、１０．００質量％以上４０．００質量％以下であることが好ましく、１１．００質量％以上３０．００質量％以下であることがより好ましく、１２．５０質量％以上２０．００質量％以下であることがさらに好ましい。
【００３５】
第２有機溶剤の含有量は、インク組成物全体１００質量％に対して、より優れた色再現性を得る観点から、０．１０質量％以上２０．００質量％以下であることが好ましく、０．２０質量％以上１０．００質量％以下であることがより好ましく、０．３０質量％以上８．００質量％以下であることがさらに好ましい。
【００３６】
第１有機溶剤及び第２有機溶剤の総含有量（Ｓ１＋Ｓ２）は、インク組成物全体１００質量％に対して、より優れた色再現性を得る観点から、１２．００質量％以上５０．００質量％以下であることが好ましく、１５．００質量％以上４０．００質量％以下であることがより好ましく、２０．００質量％以上３５．００質量％以下であることがさらに好ましい。
【００３７】
水
水としては、特に限定されないが、例えば、イオン交換水、限外濾過水、逆浸透水、純水（例えば、蒸留水）、及びイオン性不純物を極力除去した水（例えば、超純水）が挙げられる。また、紫外線照射又は過酸化水素の添加などにより滅菌した水を用いると、インクを長期保存する場合にカビやバクテリアの発生を防止できる。水の含有量は、特に限定されず、例えば、インク組成物全体１００質量％に対して、５０．００質量％以上８０．００質量％以下であってもよい。
【００３８】
本実施形態のインクは、さらにその他の成分を含有してもよい。その他の成分としては、例えば、界面活性剤、防腐剤又は防カビ剤、キレート化剤、及び防錆剤が挙げられる。
【００３９】
界面活性剤
界面活性剤としては、特に限定さないが、例えば、ノニオン系界面活性剤が挙げられる。
ノニオン系界面活性剤としては、特に限定さないが、例えば、シリコーン系界面活性剤、アセチレングリコール系界面活性剤が挙げられる。
【００４０】
シリコーン系界面活性剤としては、特に限定されないが、例えば、ＢＹＫ−３０６、ＢＹＫ−３０７、ＢＹＫ−３３３、ＢＹＫ−３４１、ＢＹＫ−３４５、ＢＹＫ−３４６、ＢＹＫ−３４８（以上商品名、ビックケミー・ジャパン株式会社製）、ＫＦ−３５１Ａ、ＫＦ−３５２Ａ、ＫＦ−３５３、ＫＦ−３５４Ｌ、ＫＦ−３５５Ａ、ＫＦ−６１５Ａ、ＫＦ−９４５、ＫＦ−６４０、ＫＦ−６４２、ＫＦ−６４３、ＫＦ−６０２０、Ｘ−２２−４５１５、ＫＦ−６０１１、ＫＦ−６０１２、ＫＦ−６０１５、ＫＦ−６０１７（以上商品名、信越化学株式会社製）が挙げられる。
【００４１】
アセチレングリコール系界面活性剤としては、特に限定されないが、例えば、サーフィノール１０４、１０４Ｅ、１０４Ｈ、１０４Ａ、１０４ＢＣ、１０４ＤＰＭ、１０４ＰＡ、１０４ＰＧ−５０、１０４Ｓ、４２０、４４０、４６５、４８５、ＳＥ、ＳＥ−Ｆ、５０４、６１、ＤＦ３７、ＣＴ１１１、ＣＴ１２１、ＣＴ１３１、ＣＴ１３６、ＴＧ、ＧＡ、ＤＦ１１０Ｄ（以上商品名、Ａｉｒ Ｐｒｏｄｕｃｔｓ ａｎｄ Ｃｈｅｍｉｃａｌｓ． Ｉｎｃ．社製）、オルフィンＢ、Ｙ、Ｐ、Ａ、ＳＴＧ、ＳＰＣ、Ｅ１００４、Ｅ１０１０、ＰＤ−００１、ＰＤ−００２Ｗ、ＰＤ−００３、ＰＤ−００４、ＥＸＰ．４００１、ＥＸＰ．４０３６、ＥＸＰ．４０５１、ＡＦ−１０３、ＡＦ−１０４、ＡＫ−０２、ＳＫ−１４、ＡＥ−３（以上商品名、日信化学工業株式会社製）、アセチレノールＥ００、Ｅ００Ｐ、Ｅ４０、Ｅ１００（以上商品名、川研ファインケミカル株式会社製）が挙げられる。
【００４２】
界面活性剤の含有量は、特に限定されないが、インク組成物全体１００質量％に対して、例えば、０．１０質量％以上２．００質量％以下であってもよい。
【００４３】
防腐剤又は防カビ剤
防腐剤又は防カビ剤としては、特に限定されないが、例えば、安息香酸ナトリウム、ペンタクロロフェノールナトリウム、２−ピリジンチオール−１−オキサイドナトリウム、ソルビン酸ナトリウム、デヒドロ酢酸ナトリウム、１，２−ベンズイソチアゾリン−３−オンが挙げられる。防腐剤又は防カビ剤の市販品としては、プロキセルＸＬ２、プロキセルＧＸＬ（以上商品名、アビシア社製）、デニサイドＣＳＡ、ＮＳ−５００Ｗ（以上商品名、ナガセケムテックス株式会社製）が挙げられる。
【００４４】
防腐剤又は防カビ剤の含有量は、特に限定されないが、インク組成物全体１００質量％に対して、例えば、１．００質量％以下であってもよい。
【００４５】
キレート化剤
キレート化剤としては、特に限定されないが、例えば、エチレンジアミン四酢酸又はその塩類（例えば、エチレンジアミン四酢酸二水素二ナトリウム塩）、３−ヒドロキシ−２，２’−イミノジコハク酸又はその塩類（例えば、３−ヒドロキシ−２，２’−イミノジコハク酸四ナトリウム）、イミノジコハク酸又はその塩類（例えば、イミノジコハク酸四ナトリウム）が挙げられる。
【００４６】
キレート化剤の含有量は、特に限定されないが、インク組成物全体１００質量％に対して、例えば、０．１０質量％以下であってもよい。
【００４７】
防錆剤
防錆剤としては、特に限定されないが、例えば、ベンゾトリアゾールが挙げられる。
【００４８】
防錆剤の含有量は、特に限定されないが、インク組成物全体１００質量％に対して、例えば、０．１０質量％以下であってもよい。
【００４９】
ラミネート処理工程
本実施形態のラミネート処理工程では、膨潤性被記録媒体の表面をラミネートフィルムで被覆する。
ラミネート処理工程は、例えば、インク付着工程を経て、インク組成物が付着した膨潤性被記録媒体に、当該膨潤性被記録媒体の少なくともインク組成物が付着した部分に、ラミネートフィルムを密着させる工程である。
【００５０】
ラミネートフィルム
本実施形態で用いるラミネートフィルムは、例えば、少なくとも基材を含む。
本実施形態で用いるラミネートフィルムは、更に、密着層、他の機能を発揮する層を含んでいてもよい。
基材の材質としては、特に限定されないが、例えば、ポリプロピレン、ポリエチレン、ポリエチレンテレフタレート、ポリ塩化ビニル（以下、「ＰＶＣ」ともいう）、ポリカーボネート、ポリスチレンが挙げられる。また、これらの材質は、基材において延伸等により一軸または多軸の配向性が付与されてもよい。
これらの基材の中でも、本発明の効果をより顕著に得る観点から、ポリプロピレン又はポリ塩化ビニルが好ましい。
基材は、例えば、滑剤、アンチブッロキング剤、安定剤、酸化防止剤、帯電防止剤、防曇剤、着色剤等の添加剤を含有していてもよい。
基材の厚みは、特に限定されないが、例えば、６μｍ以上１００μｍ以下であることが好ましく、７μｍ以上４０μｍ以下であることがより好ましい。
【００５１】
ラミネートフィルムは、粘着剤又は熱可塑性樹脂を含む密着層を有することが好ましい。
粘着剤としては、例えば、アクリル系粘着剤が挙げられる。
当該熱可塑性樹脂としては、特に限定されないが、例えば、ポリプロピレン、低密度ポリエチレン、直鎖状低密度ポリエチレン、エチレン−酢酸ビニル共重合体、エチレン−（メタ）アクリル酸共重合体、エチレン−（メタ）アクリル酸エステル共重合体、アイオノマー樹脂、エチレン・αーオレフィン共重合体、アモルファスポリエステルなどのポリオレフィン系樹脂、ポリエステル系樹脂が挙げられる。
密着層の厚さは、特に限定されないが、例えば１５μｍ以上１００μｍ以下としてもよい。
【００５２】
膨潤性被記録媒体の表面をラミネートフィルムで被覆する方法は、一般的な方法を用いることができる。このような方法としては、例えば、膨潤性被記録媒体を、ラミネートフィルムによって挟持し、この積層体を、プレス又はローラーによって圧着させる方法が挙げられる。このとき、密着層が熱可塑性樹脂を含む場合、圧着させるときに、加熱することが好ましい。加熱を行う場合には、加熱によって達成される温度は、４０℃以上２００℃以下とすることが好ましい。
【実施例】
【００５３】
以下、本発明を実施例及び比較例を用いてより具体的に説明する。本発明は、以下の実施例によって何ら限定されるものではない。
【００５４】
実施例１〜１６、比較例１〜４
下記表１に記載の各成分を混合溶解し、孔径０．４５μｍのメンブランフィルターでろ過することによりインク組成物を調製した。
実施例１〜１６及び比較例１〜４のインク組成物を、インクジェットプリンター（商品名「ＳＣ−Ｂ９０８０」、セイコーエプソン株式会社製）に充填して、膨潤性被記録媒体（商品名「ＰＰ−１３０」、Ｆｌｙｃｅｎｔｅｒ社製）を用いて、横１４４０ｄｐｉ、縦７２０ｄｐｉの解像度で、表１に示す７０〜３０％のｄｕｔｙで記録できるベタパターンを印刷した。
ベタパターン印刷後、常温環境で２４時間乾燥させた後、ラミネートフィルム（材質：ＰＶＣ、Ｆｌｙｃｅｎｔｅｒ社製）を用いて、ラミネート処理を行った。
以下の評価試験を行って、その結果を表１に示す。なお、表中、Ｃ．Ｉ．ダイレクトブルー１９９は、ダイワ化成株式会社製の染料である。
【００５５】
密着性
ラミネート処理した印刷物を、温度４０℃、相対湿度８０％の環境下で１日放置した。その後、印刷したベタパターンを、幅２５ｍｍ、長さ１００ｍｍで形成し、２枚のステンレス鋼平板（ＳＵＳ３０４）の１枚に貼り付けた。貼り付けサンプルの一部をもう１枚のＳＵＳ３０４の平板に貼り付けた状態で重ね合わせ、万能試験機（商品名「テンシロンＲＴＧ−１２５０」、株式会社エー・アンド・デイ）を用いて１００ｍｍ／ｍｉｎの速度で膨潤性被記録媒体からラミネートフィルムを剥がしたときの強度を測定し、以下の基準で密着性を評価した。
評価基準
Ａ：２Ｎ以上
Ｂ：１Ｎ以上２Ｎ未満
Ｃ：１Ｎ未満
【００５６】
目詰まり回復性
インクジェットプリンター（商品名「ＳＣ−Ｂ９０８０」、セイコーエプソン株式会社製）に本インク組成物を充填して、キャップ開放の状態にて４０℃で、１週間放置した。その後、クリーニングを実施し、何回で全ノズルが復帰するのかを確認し、以下の基準で目詰まり回復性を評価した。
評価基準
Ａ：クリーニング２回以内で復帰する。
Ｂ：クリーニング３〜５回で復帰する。
Ｃ：クリーニング６回以上で復帰する、又は復帰しない。
【００５７】
色再現性（Ｇｕｍｕｔ）
実施例１〜１６及び比較例１〜４のインク組成物を、インクジェットプリンター（商品名「ＳＣ−Ｂ９０８０」、セイコーエプソン株式会社製）のシアンインクカートリッジに充填して、その他のカートリッジは純正品の専用カートリッジを用いて、膨潤性被記録媒体（商品名「ＰＰ−１３０」、Ｆｌｙｃｅｎｔｅｒ社製）に、横１４４０ｄｐｉ、縦７２０ｄｐｉの解像度で、カラーチャート画像を印刷した。印刷時のＤｕｔｙ制限値はそれぞれの実施例、比較例の値となるようにした。得られた基準カラーチャート画像を測色器（商品名「Ｘｒｉｔｅ ｉ１」、Ｘｒｉｔｅ社製）を用いて、Ｌ*値、ａ*値、ｂ*値を測定した。これらの値から、それぞれのＬ*ａ*ｂ*色再現範囲体積の値（ガマット値）を算出し、以下の基準で色再現性を評価した。
評価基準
Ａ：ガマット体積が、６０％を超える。
Ｂ：ガマット体積が、５０％を超え、６０％以下である。
Ｃ：ガマット体積が、５０％以下である。
【００５８】
【表１】
2020121510.tif 000002
【００５９】
以上、実施例及び比較例の結果から、式（１）の条件を満たすことで、優れた剥離強度を示すことがわかる。
また、実施例の結果から、インク組成物は、水酸基を３つ含有する化合物を含有することで、優れた目詰まり回復性を示すことがわかる。
そして、実施例の結果から、式（１）の条件を所定以上の値とすることで、色再現性を高められることがわかる。